(57)【要約】【課題】  コロイド系印象材を水洗したり、消毒処理を行うと、石膏表面が荒れたり、寸法変化が生じ、精密な石膏模型を作成することができなかった。本発明は、表面荒れや、寸法変化の少ない、精密な石膏模型を得るためのコロイド系印象材用組成物を提供する。【解決手段】  上記課題を解決するために、本発明のコロイド系印象材用組成物は、Ａ）アルカリ金属ケイ酸塩と（Ｂ）非キレート性の酸のアルカリ金属塩を含有する組成物である。【特許請求の範囲】
【請求項１】
（Ａ）アルカリ金属ケイ酸塩と（Ｂ）非キレート性の酸のアルカリ金属塩を含有するコロイド系印象材用組成物。
【請求項２】
（A)のアルカリ金属ケイ酸塩がナトリウムおよび／又はカリウム塩である請求項１に記載の組成物。
【請求項３】
（B)非キレート性の酸のアルカリ金属塩が塩酸塩、硝酸塩、酢酸塩、硫酸塩、スルホン酸塩、次亜塩素酸塩の中から選ばれた１種又は２種以上のものである請求項１又は請求項２に記載の組成物。
【請求項４】
さらに消毒剤を含有する請求項１〜３のいずれか１項に記載の組成物
【発明の詳細な説明】
【技術分野】
【０００１】
本発明は、コロイド系印象材を固定する組成物に関する。
【背景技術】
【０００２】
歯科分野における歯型等の印象を写しとるため、コロイド系印象材、ことにアルギン酸塩印象材が繁用されている。印象採取は印象材の主成分であるアルギン酸ナトリウム（またはカリウム）と硫酸カルシウムとに水を加えて練和されることにより不溶性のアルギン酸カルシウムを生成しゲル化して固化することによりなされる。印象材に水を加えて混和すると初期には流動状態であり、この間に歯等に混和物を押しつけ鋳型が形成される。鋳型は固化後、歯等から外される。このようにして得られた印象材に石膏を流し込んで、石膏模型が作成されるのであるが、印象材は固化後、院内感染等の防止などのため、水洗いや消毒液で処理された後、石膏を流し込むことが通常行われている。
しかしながら、コロイド系印象材を水洗したり、消毒処理を行うと、石膏表面が荒れたり、寸法変化が生じ、精密な石膏模型を作成することができなかった。
このような、表面荒れや寸法変化を抑えるものとして硫酸カリウムなどが知られているが、硫酸カリウムを消毒剤に配合しようとしても溶解性が低く、所定の効果を得ることができなかった。また、特開平４−２８３５０６には多価金属塩を用いた印象材固定液が開示されているが、多価金属塩はアルカリ性での溶解性が低く、アルカリ性の消毒剤へ配合することができなかった。
【０００３】
この出願の発明に関する先行技術文献情報としては次のものがある。
【特許文献１】特開平４−２８３５０６
【特許文献２】特開平７−１９６４３２
【特許文献３】特開平７−３３６２０
【発明の開示】
【発明が解決しようとする課題】
【０００４】
表面荒れや寸法変化の少ない、精密な石膏模型を得るためのコロイド系印象材用組成物を提供すること。
【課題を解決するための手段】
【０００５】
上記課題を解決するために、本発明のコロイド系印象材用組成物は、Ａ）アルカリ金属ケイ酸塩と（Ｂ）非キレート性の酸のアルカリ金属塩を含有する組成物である。
【０００６】
本発明のアルカリ金属ケイ酸塩のアルカリ金属としてはナトリウム、カリウム、リチウムが好ましく、特にナトリウム、カリウムが好ましい。これらの塩はナトリウム、カリウム単独でも、あるいは組み合わせて用いてもよい。
アルカリ金属ケイ酸塩のアルカリ金属とケイ酸とのモル比は特に限定されないが、Ｍ２Ｏ：ＳｉＯ２＝１：１〜５（Ｍはアルカリ金属）の塩が好ましい。
アルカリ金属ケイ酸塩は組成物中に０．０１〜５０質量％、好ましくは１〜２０質量％、より好ましくは５〜１５質量％含有させることができる。
【０００７】
本発明の（Ｂ）非キレート性の酸のアルカリ金属塩の非キレート性の酸としては塩酸、硝酸、硫酸、過塩素酸、次亜塩素酸などの無機酸類、酢酸、プロピオン酸、オクチル酸、デカン酸、オクタデカン酸などの炭素数Ｃ１−２０のカルボン酸類、トルエンスルホン酸、キシレンスルホン酸、クメンスルホン酸、メタンスルホン酸などのスルホン酸類、グリシン、アラニンなどのアミノ酸類、石炭酸、クレゾールなどのフェノール類などを挙げることができる。このうち塩酸、硝酸、硫酸、次亜塩素酸、酢酸、キシレンスルホン酸などが安全性等から好ましく、特に塩酸、酢酸、キシレンスルホン酸が溶解性が優れており好ましい。  
非キレート性の酸のアルカリ金属塩のアルカリ金属としてはナトリウム、カリウム、リチウムが好ましく、特にナトリウム、カリウムが好ましい。これらの塩はナトリウム、カリウム単独でも、あるいは組み合わせて用いてもよい。
本発明の（Ｂ）非キレート性の酸のアルカリ金属塩としては塩化ナトリウム、塩化カリウム、酢酸ナトリウム、キシレンスルホン酸ナトリウムが最も好ましい。
非キレート性の酸のアルカリ金属塩は組成物中に０．０１〜５０質量％、好ましくは１〜２０質量％、より好ましくは５〜１５質量％含有させることができる。
【０００８】
本発明の消毒剤としては次亜塩素酸ナトリウム、ジクロロイソシアヌル酸ナトリウム、トリクロロイソシアヌル酸ナトリウム、塩化ベンザルコニウム、塩化ベンゼトニウム、クロルヘキシジン、トリクロサン、ポビドンヨード、グルタールアルデヒドなどを挙げることができる。本発明の組成物中の消毒剤の含有量はグルタールアルデヒドは２重量％以上、次亜塩素酸ナトリウムは０．５重量％以上必要であるとされるが、消毒剤の使用濃度はそれぞれの成分によって有効性が異なるため、限定はしない。
【０００９】
本発明は上述以外に、コロイド系印象材用組成物として一般に使用されるものを配合することができる。たとえば、水、界面活性剤、防錆剤、着色料、噴射剤を挙げることができる。
【発明の効果】
【００１０】
（Ａ）アルカリ金属ケイ酸塩と（Ｂ）非キレート性の酸のアルカリ金属塩を含有するコロイド系印象材用組成物を用いて、表面荒れや寸法変化の少ない、精密な石膏模型を得ることができる。
【発明を実施するための最良の形態】
【００１１】
本発明のコロイド系印象材用組成物の形態としては、溶液のものと、粉体、打錠成型のものがある。溶液のものは、水に（Ａ）アルカリ金属ケイ酸塩と（Ｂ）非キレート性の酸のアルカリ金属塩を添加し、攪拌混合することで得ることができる。粉体、打錠成型のものは、（Ａ）アルカリ金属ケイ酸塩と（Ｂ）非キレート性の酸のアルカリ金属塩の粉体を混合することで得られる。これらの組成物には消毒剤、界面活性剤、防錆剤、着色料、噴射剤を含有させてもよい。
【００１２】
このようにして得られたコロイド系印象材用組成物は通常、使用時に水で５〜１００倍くらいに希釈して印象材を処理する。処理された印象材は、水洗してよく水を切ってから石膏を流し込む。
【実施例】
【００１３】
以下に代表的な実施例を示すが、これらのみに制限されるものではない。
【００１４】
本発明のコロイド系印象材用組成物の評価は下記のごとく行った。
評価法１．石膏表面粗さ
アルギン酸塩印象材（トクソーＡ１α：株式会社トクヤマデンタル製）９．８５ｇに水２５ｍＬを加えて混和し、混和開始から１．５分後に５０ｍｍ×２５ｍｍ×２ｍｍのアクリル平板に５分間圧着した。固化したアルギン酸塩印象材をアクリル平板から剥がし、コロイド系印象材用組成物を水道水で２０倍に希釈した液に２３℃で３分間浸漬した。浸漬後、水洗して良く水を切ってから硬石膏（ニュープラストーン：株式会社ジーシー社製）２０ｇに水４．８ｍＬを加えて１分間混和した石膏泥を注入し、５０分後に硬化した硬石膏の表面を目視にて観察した後、表面粗さ測定機（サーフテストＳＪ−２０１Ｐ：株式会社ミツトヨ社製）で粗さを測定した。
【００１５】
評価法２．印象材の寸法変化
アルギン酸塩印象材（トクソーＡ１α：株式会社トクヤマデンタル製）６．７ｇに水１７ｍＬを加えて混和し、混和開始から１．５分後に直径１０×高さ２０ｍｍのアクリル製の型に流し込み、３分間固化させた後に取り出したものを寸法変化試料とした。マイクロメーターを使用して、無負荷にてこの寸法変化試料の高さをを計測し、これを初期値Ｈ０とした。コロイド系印象材用組成物を水道水で２０倍に希釈した液２５ｍＬに寸法変化試料を１時間浸漬し、少量の水で洗浄後に、再度マイクロメーターを使用して、無負荷にてこの寸法変化試料の高さをを計測し、これを変形値Ｈ１とした。寸法変化率は以下の式により計算した。
寸法変化率＝１００×（Ｈ１−Ｈ０）／Ｈ０
【００１６】
実施例１〜３および比較例１、２のコロイド系印象材用組成物を表１の組成にしたがって調製した。
各試料を上記評価法にて評価した結果を表１に示す。
表１から、実施例１〜３のものは、比較例１、２と比較して表面は滑沢であり、印象材の寸法変化率も小さいものであった。
【００１７】
【表１】
2006335697.tif 000002
【産業上の利用可能性】
【００１８】
本発明に係わるコロイド系印象材用組成物は、コロイド系印象材を処理するときの寸法変化を抑え、処理後に石膏を流して得られる石膏模型の表面荒れを抑える効果が優れているため、精密な石膏模型を得ることができ、かつ配合自由度が高い。例えばアルカリ性の消毒剤に配合することで精密な石膏模型を得ることが可能となるのを初め、様々な消毒剤などの製剤に、精密な石膏模型を得る効果を付与することが可能となる。